FR 2962440 A1 20120113 FR 1055674 A 20100712 PROCEDE DE PREPARATION DE POLYMERES GREFFES SANS AMORCEUR ET SANS SOLVANT ET COMPOSITIONS BITUME/POLYMERE COMPRENANT LESDITS POLYMERES GREFFES DOMAINE TECHNIQUE La présente invention appartient au domaine des bitumes, en particulier au domaine des compositions bitume/polymère. La présente invention concerne un procédé de préparation de polymères greffés en l'absence de solvant et en l'absence d'amorceur radicalaire extérieur et les polymères greffés susceptibles d'être obtenus par ledit procédé. Lesdits polymères greffés sont particulièrement avantageux et utilisables dans le domaine des bitumes, et en particulier dans le domaine des compositions bitume/polymère. L'invention concerne aussi les compositions bitume/polymère comprenant du bitume et lesdits polymères greffés et leur procédé de préparation. L'invention concerne enfin l'utilisation desdits polymères greffés pour préparer des compositions bitume/polymère, lesdites compositions bitume/polymère étant réticulées, de préférence de manière thermoréversible. ART ANTERIEUR Dans les demandes W0200930840 et W0200930841, la société demanderesse a décrit des polymères greffés obtenus à partir de la réaction entre des polymères, en particulier des copolymères à base de motifs diène conjugué et de motifs hydrocarbure monovinyl aromatique et des dérivés thiols. La réaction de greffage des dérivés thiols sur les polymères est décrite page 13 lignes 26 à 29 pour la demande W0200930840 et page 13 lignes 7 à 10 pour la demande W0200930841. La réaction de greffage a lieu dans un réacteur, sous atmosphère d'azote, en présence d'un solvant tel que le toluène, à une température de 90°C, sous agitation, pendant une durée de 3 à 4 heures, en présence d'un polymère, d'un dérivé thiol qui joue le rôle de greffon et d'un amorceur radicalaire tel que l'azobisisobutyronitrile (AIBN). RESUME DE L'INVENTION Dans la continuité de ses travaux, la société demanderesse s'est aperçue que le procédé de préparation de polymères greffés à l'aide de dérivés thiols pouvait être simplifié et même amélioré. Ainsi, la société demanderesse s'est aperçue que la réaction de greffage entre un polymère à base de motifs diène conjugué, en particulier un copolymère à base de motifs diène conjugué et de motifs hydrocarbure monovinyl aromatique, tel qu'un copolymère de styrène et de butadiène, et un dérivé thiol, en particulier un dérivé thiol paraffinique pouvait avoir lieu en l'absence de tout solvant et en l'absence de tout amorceur radicalaire externe, qu'il soit photochimique, thermique et/ou redox, R:A31800\31899 TFE\31899--101207-TEXTE DEPOT.doc 2962440 -2 ce qui simplifie grandement la mise en oeuvre du procédé de préparation des polymères greffés, et par conséquent la mise en oeuvre du procédé de préparation des compositions bitume/polymère comprenant lesdits polymères greffés. Ce nouveau procédé de préparation est donc plus simple à mettre en oeuvre et 5 ne nécessite pas l'utilisation de solvants inflammables, tels que le toluène ou de produits explosifs tels que l'AIBN. De plus, ce nouveau procédé de préparation permet d'obtenir des rendements de greffage aussi élevés, voire plus élevés que ceux obtenus lors du greffage en présence de solvant et d'amorceur radicalaire. 10 Le procédé selon l'invention permet d'obtenir des polymères greffés utilisables dans le domaine des bitumes, et en particulier dans le domaine des compositions bitume/polymère. Les compositions bitume/polymère comprenant lesdits polymères greffés présentent de bonnes propriétés mécaniques et élastiques. Les polymères greffés 15 permettent de réticuler les compositions bitume/polymère et ce de manière thermoréversible. Les compositions bitume/polymère selon l'invention ont une viscosité faible, ce qui permet de les manipuler à plus basses températures et permet de diminuer les températures de fabrication des enrobés fabriqués à partir desdites compositions bitume/polymère. 20 Le nouveau procédé de préparation des compositions bitume/polymère est lui aussi plus facile à mettre en oeuvre, puisque la préparation des polymères greffés, première étape du procédé de préparation des compositions bitume/polymère, est simplifiée. BREVE DESCRIPTION 25 L'invention a pour objet un procédé de préparation de polymères greffés en l'absence de solvant et de source radicalaire comprenant les étapes suivantes : (i) on met en contact un dérivé thiol et un polymère à base de motifs diène conjugué à une température comprise entre 20°C et 120°C, pendant une durée de 10 minutes à 24 heures, puis 30 (ii) on porte le mélange à une température comprise entre 80°C et 200°C pendant une durée de 10 minutes à 48 heures. De préférence, la température de l'étape (i) est comprise entre 30°C et 110°C, de préférence entre 40°C et 100°C, plus préférentiellement entre 50°C et 90°C, encore plus préférentiellement entre 60°C et 80°C. 35 De préférence, la durée de l'étape (i) est comprise entre 30 minutes et 12 heures, de préférence entre 1 heure et 10 heures, plus préférentiellement entre 2 heures et 8 heures, encore plus préférentiellement entre 4 heures et 6 heures. R:A31800\31899 TFE\31899--101207-TEXTE DEPOT.doc 2962440 -3 De préférence, la température de l'étape (ii) est comprise entre 100°C et 160°C, de préférence entre 120°C et 140°C. De préférence, la durée de l'étape (ii) est comprise entre 30 minutes et 24 heures, de préférence entre 1 heure et 12 heures, plus préférentiellement entre 2 heures et 10 5 heures, encore plus préférentiellement entre 4 heures et 8 heures. De préférence, une étape ultérieure de purification est mise en oeuvre. De préférence, les étapes (i) et/ou (ii) sont effectuées sous agitation. De préférence, le dérivé thiol a pour formule générale C'H2'+1-SH avec n un entier compris entre 12 et 110, de préférence entre 18 et 90, plus préférentiellement 10 entre 22 et 80, encore plus préférentiellement entre 40 et 70. De préférence, le polymère est un copolymère à base de motifs diène conjugué et de motifs hydrocarbure monovinyl aromatique. De préférence, le diène conjugué est choisi parmi le butadiène, le 2-méthyl-1,3-butadiène (isoprène), le 2,3-diméthyl-1,3-butadiène, le 1,3-pentadiène et le 1,2- 15 hexadiène, chloroprène, butadiène carboxylé, isoprène carboxylé, et leurs mélanges, en particulier le butadiène. De préférence, le polymère à base de motifs diène conjugué possède une teneur en motifs à doubles liaisons 1-2 issus du diène conjugué entre 5% et 50% en masse, par rapport à la masse totale des motifs diène conjugué, de préférence entre 10% et 20 40%, plus préférentiellement entre 15% et 30%, encore plus préférentiellement entre 20% et 25%, encore plus préférentiellement entre 18% et 23%. De préférence, le rapport molaire entre la quantité de dérivé thiol et la quantité de motifs à doubles liaisons 1-2 issus du diène conjugué est compris entre 0,01 et 5, de préférence entre 0,05 et 4, plus préférentiellement entre 0,1 et 2, encore plus 25 préférentiellement entre 0,5 et 1,5, encore plus préférentiellement entre 0,8 et 1. De préférence, l'hydrocarbure monovinyl aromatique est choisi parmi le styrène, l'o-méthyl styrène, le p-méthyl styrène, le p-tert-butylstyrène, le 2,3 diméthylstyrène, l'a-méthyl styrène, le vinyl naphtalène, le vinyl toluène, le vinyl xylène, et leurs mélanges, en particulier le styrène. 30 L'invention concerne aussi, un polymère greffé susceptible d'être obtenu par le procédé tel que défini ci-dessus. De préférence, le polymère greffé possède un indice de polydispersité compris entre 1 et 4, de préférence entre 1,1 et 3, plus préférentiellement entre 1,2 et 2, encore plus préférentiellement entre 1,5 et 1,7. 35 L'invention concerne aussi une composition bitume/polymère comprenant au moins un bitume et au moins un polymère greffé susceptible d'être obtenu par le procédé tel que défini ci-dessus. R:A31800\31899 TFE\31899--101207-TEXTE DEPOT.doc 2962440 -4 De préférence, la composition bitume/polymère comprend de 0,1% à 30% en masse de polymère greffé par rapport à la masse de la composition bitume/polymère, de préférence entre 0,5% et 20%, plus préférentiellement entre 1% et 10%, encore plus préférentiellement entre 2% et 5%. 5 L'invention concerne aussi un procédé de préparation d'une composition bitume/polymère dans lequel on mélange à une température comprise entre 100°C et 200°C, de préférence entre 120°C et 180°C, plus préférentiellement entre 140°C et 160°C, jusqu'à l'obtention d'une composition bitume/polymère finale réticulée, au moins un bitume et au moins un polymère greffé susceptible d'être obtenu par le 10 procédé tel que défini ci-dessus. L'invention concerne aussi l'utilisation d'au moins un polymère greffé susceptible d'être obtenu par le procédé tel que défini ci-dessus pour préparer une composition bitume/polymère réticulée, de préférence de manière thermoréversible. L'invention concerne aussi un enrobé bitumineux comprenant des granulats et 15 une composition bitume/polymère telle que définie ci-dessus. DESCRIPTION DETAILLEE Le procédé selon l'invention met en oeuvre au moins un polymère. Ce polymère est un polymère à base de motifs diène conjugué, de préférence un copolymère à base de motifs diène conjugué et de motifs hydrocarbure monovinyl 20 aromatique. Le diène conjugué est choisi parmi ceux comportant de 4 à 8 atomes de carbone, tel que le 1-3 butadiène (butadiène), le 2-méthyl-1,3-butadiène (isoprène), le 2,3-diméthyl-1,3-butadiène, le 1,3-pentadiène, le 1,2-hexadiène, le chloroprène, le butadiène carboxylé et/ou l'isoprène carboxylé. De préférence, le diène conjugué est 25 le butadiène. Le polymère peut par exemple être un polybutadiène. L'hydrocarbure monovinyl aromatique est choisi parmi le styrène, l'o-méthyl styrène, le p-méthyl styrène, le p-tert-butylstyrène, le 2,3 diméthyl- styrène, l'améthyl styrène, le vinyl naphtalène, le vinyl toluène et/ou le vinyl xylène. De préférence, l'hydrocarbure monovinyl est le styrène. Le polymère peut par exemple 30 être un copolymère de styrène et de butadiène. De préférence, le polymère selon l'invention consiste en un ou plusieurs copolymères choisis parmi les copolymères d'hydrocarbure monovinyl aromatique et de diène conjugué, en particulier de styrène et de butadiène. Ces copolymères d'hydrocarbure monovinyl aromatique et de diène conjugué, 35 en particulier de styrène et de butadiène, peuvent être linéaires et/ou étoilés, sous forme de dibloc, tribloc et/ou multibranchés. R:A31800\31899 TFE\31899--101207-TEXTE DEPOT.doc 2962440 -5 Ces copolymères d'hydrocarbure monovinyl aromatique et de diène conjugué, en particulier de styrène et de butadiène, comprennent éventuellement une charnière statistique. De préférence le polymère est un copolymère dibloc ou tribloc d'hydrocarbure 5 monovinyl aromatique et de diène conjugué, en particulier un copolymère dibloc ou tribloc de styrène et de butadiène. Le copolymère d'hydrocarbure monovinyl aromatique et de diène conjugué, en particulier de styrène et de butadiène, possède avantageusement une teneur pondérale en hydrocarbure monovinyl aromatique, en particulier en styrène allant de 5% à 50% 10 en masse, par rapport à la masse de copolymère, de préférence de 20% à 40%. Le copolymère d'hydrocarbure monovinyl aromatique et de diène conjugué, en particulier de styrène et de butadiène, possède avantageusement une teneur pondérale en diène conjugué, en particulier en butadiène allant de 50% à 95% en masse, par rapport à la masse de copolymère, de préférence de 60% à 80%. Ce sont 15 sur ces motifs diènes conjugués que va réagir le dérivé thiol. Parmi ces motifs diène conjugué, on distingue les motifs à doubles liaisons 1-4 issus du diène conjugué et les motifs à doubles liaisons 1-2 issus du diène conjugué. Par motifs à doubles liaisons 1-4 issus du diène conjugué, on entend les motifs obtenus via une addition 1,4 lors de la polymérisation du diène conjugué. Par motifs 20 à doubles liaisons 1-2 issus du diène conjugué, on entend les motifs obtenus via une addition 1,2 lors de la polymérisation du diène conjugué. Le résultat de cette addition 1,2 est une double liaison vinylique dite «pendante ». Ce sont sur ces motifs 1-4 issus du diène conjugué et/ou 1-2 issus du diène conjugué que va réagir le dérivé thiol. En particulier, les doubles liaisons vinyliques pendantes sont particulièrement 25 réactives et la réaction de greffage a lieu préférentiellement sur ces doubles liaisons vinyliques pendantes. De préférence, le copolymère d'hydrocarbure monovinyl aromatique et de diène conjugué, en particulier de styrène et de butadiène, possède une teneur en motifs à doubles liaisons 1-2 issus du diène conjugué, en particulier issus du 30 butadiène, comprise entre 5% et 50% en masse, par rapport à la masse totale des motifs diène conjugué, en particulier butadiène, de préférence entre 10% et 40%, plus préférentiellement entre 15% et 30%, encore plus préférentiellement entre 20% et 25%, encore plus préférentiellement entre 18% et 23%. Le polymère selon l'invention, en particulier le copolymère d'hydrocarbure 35 monovinyl aromatique et de diène conjugué, en particulier de styrène et de butadiène, a une masse moléculaire moyenne Mw comprise entre 10 000 et 500 000 daltons, de préférence entre 50 000 et 200 000, plus préférentiellement entre 80 000 et 150 000, encore plus préférentiellement entre 100 000 et 130 000, encore plus R:A31800\31899 TFE\31899--101207-TEXTE DEPOT.doc 2962440 -6 préférentiellement entre 110 000 et 120 000. La masse moléculaire du copolymère est mesurée par chromatographie GPC avec un étalon polystyrène selon la norme ASTM D3536. Le procédé selon l'invention met en oeuvre au moins un greffon qui est un 5 dérivé thiol. Ce greffon ou dérivé thiol comprend au moins une chaîne hydrocarbonée saturée, linéaire ou ramifiée, d'au moins 12 atomes de carbone, de préférence d'au moins 18 atomes de carbone, plus préférentiellement d'au moins 22 atomes de carbone, encore plus préférentiellement d'au moins 30 atomes de carbone, encore plus préférentiellement d'au moins 40 atomes de carbone. 10 Plus particulièrement, le dérivé thiol ou greffon comprend au moins une chaîne hydrocarbonée saturée, linéaire ou ramifiée, de 12 à 110 atomes de carbone, de préférence de 18 à 90, plus préférentiellement de 22 à 80, encore plus préférentiellement de 40 à 70. Plus particulièrement, le dérivé thiol ou greffon a pour formule générale la 15 formule (1) suivante : C'H2'+1-SH avec n un entier compris entre 12 et 110, de préférence entre 18 et 90, plus préférentiellement entre 22 et 80, encore plus préférentiellement entre 40 et 70. Parmi les dérivés thiols ou greffons préférés, figurent les thiols : C18H37-SH, C40H81-SH, C70H141-SH et C90H181-SH, avec une distribution centrée autour de ces 20 valeurs. On préfère le thiol C18H37-SH disponible commercialement. Le procédé selon l'invention se caractérise par une réaction entre le polymère décrit ci-dessus et le greffon décrit ci-dessus et ce en l'absence de tout solvant et d'amorceur radicalaire extérieurs, contrairement à ce qui a été décrit dans l'art antérieur. Le polymère et le greffon sont capables de réagir ensemble pour former un 25 polymère greffé, il n'est pas nécessaire d'ajouter du solvant et/ou d'amorceur radicalaire. Le procédé selon l'invention se caractérise par deux étapes réactionnelles successives. La première étape, consiste en un pré-mélange du polymère et du greffon, ce qui permet d'homogénéiser le polymère et le greffon dans des conditions 30 douces. La seconde étape consiste en la réaction de greffage proprement dite, c'est-à-dire la réaction entre le polymère et le greffon pour former le polymère greffé dans des conditions un peu plus sévères qui vont entraîner le greffage du dérivé thiol sur les motifs diènes conjugués du polymère. La première étape du procédé a lieu à une température comprise entre 20°C et 35 120°C, de préférence entre 30°C et 110°C, plus préférentiellement entre 40°C et 100°C, encore plus préférentiellement entre 50°C et 90°C, encore plus préférentiellement entre 60°C et 80°C. Les greffons utilisés dans le procédé, fondent aux températures mentionnées ci-dessus et permettent ainsi le gonflement du R:A31800\31899 TFE\31899--101207-TEXTE DEPOT.doc 2962440 -7 polymère. Les greffons étant liquides aux températures mentionnées ci-dessus, ils se comportent comme un solvant pour le polymère, ce qui fait que l'ajout d'un solvant supplémentaire n'est donc pas requis pour homogénéiser le mélange polymère/greffon. Si le dérivé thiol (ou greffon) possède une température de fusion 5 supérieure aux températures mentionnées ci-dessus, le greffon n'est pas entièrement liquide et peut ne pas complètement gonfler le polymère. L'homogénéisation du mélange greffon/polymère est alors effectuée à l'aide par exemple d'un malaxeur ou d'une extrudeuse, ou de tout autre appareil permettant de mélanger des réactifs qui sont sous forme de solide et/ou de poudre. 10 On peut aussi éventuellement favoriser le gonflement et la solubilisation des réactifs, c'est-à-dire du polymère et du greffon, en ajoutant du solvant organique au polymère et au greffon, solvant qui est ensuite entièrement évaporé avant la deuxième étape de greffage. De préférence, on utilise du toluène ou tout autre solvant organique usuel tel 15 que le xylène, le chloroforme, le dichlorométhane, ou des alcanes légers tels que l' hexane, l'heptane, l'octane etc. De préférence, la quantité de solvant organique est telle que la concentration massique en polymère est comprise entre 2 et 70% en masse, de préférence entre 4 et 50%, plus préférentiellement entre 5 et 30%, encore plus préférentiellement entre 8 20 et 20% dans ledit solvant. Ce solvant est ensuite évaporé. Le mélange polymère/greffon comprendra une quantité maximale de solvant de 10% en masse par rapport à la masse du mélange polymère/greffon, de préférence 5%, plus préférentiellement 3%, encore plus préférentiellement 1%. On pourra aussi éventuellement utiliser une atmosphère inerte pour cette 25 première étape du procédé, telle qu'une atmosphère inerte d'azote ou d'argon. La première étape du procédé peut être effectuée avec ou sans agitation mécanique. On peut améliorer l'homogénéisation du mélange polymère/greffé en utilisant une agitation mécanique quelconque. La durée de la première étape réactionnelle est comprise entre 10 minutes et 24 30 heures, de préférence entre 30 minutes et 12 heures, plus préférentiellement entre 1 heure et 10 heures, encore plus préférentiellement entre 2 heures et 8 heures, encore plus préférentiellement entre 4 heures et 6 heures. La durée de ce pré-mélange dépend de l'efficacité du système d'homogénéisation utilisé, que celui soit par exemple un réacteur muni d'une agitation mécanique, un malaxeur ou un simple 35 réacteur sans agitation. Les durées seront ainsi plus importantes lorsque aucune agitation n'est présente et moins importantes dans le cas d'un malaxeur. Le rapport massique entre les quantités de greffon et de polymère est compris entre 0,01 et 5, de préférence entre 0,05 et 4, plus préférentiellement entre 0,1 et 2, R:A31800\31899 TFE\31899--101207-TEXTE DEPOT.doc 2962440 -8 encore plus préférentiellement entre 0,5 et 1,5, encore plus préférentiellement entre 0,8 et 1. Le rapport molaire entre les quantités de greffon et de motifs 1-2 issus du diène conjugué est compris entre 0,01 et 5, de préférence entre 0,05 et 4, plus 5 préférentiellement entre 0,1 et 2, encore plus préférentiellement entre 0,5 et 1,5, encore plus préférentiellement entre 0,8 et 1. La température de la seconde étape du procédé est comprise entre 80°C et 200°C, de préférence entre 100°C et 160°C, plus préférentiellement entre 120°C et 140°C. 10 Cette seconde étape de greffage ne nécessite pas l'utilisation d'amorceur radicalaire. Le greffage a lieu même sans l'utilisation d'amorceur radicalaire et ce de plus en limitant les réactions secondaires indésirées de couplage et de coupure de chaînes. On pourra aussi éventuellement utiliser une atmosphère inerte pour cette 15 seconde étape du procédé, telle qu'une atmosphère inerte d'azote, ou d'argon. La seconde étape du procédé peut être effectuée avec ou sans agitation mécanique. On peut améliorer le greffage en utilisant une agitation mécanique quelconque. La durée de la seconde étape réactionnelle est comprise entre 10 minutes et 48 20 heures, de préférence entre 30 minutes et 24 heures, plus préférentiellement entre 1 heure et 12 heures, encore plus préférentiellement entre 2 heures et 10 heures, encore plus préférentiellement entre 4 heures et 8 heures. La durée du greffage dépend de l'efficacité du système d'homogénéisation utilisé, que celui soit par exemple un réacteur muni d'une agitation mécanique, un malaxeur ou un simple réacteur sans 25 agitation. Les durées seront ainsi plus importantes lorsque aucune agitation n'est présente et moins importantes dans le cas d'un malaxeur. A la fin de cette seconde étape réactionnelle de greffage, on peut éventuellement purifier le polymère greffé obtenu par des techniques usuelles de purification, cette étape de purification n'est pas indispensable étant donné que le 30 procédé selon l'invention permet de limiter la quantité de greffon n'ayant pas réagi. La purification du polymère greffé une fois les deux étapes réactionnelles achevées, peut être effectuée par exemple par précipitation dans un solvant tel que le méthanol. On peut éventuellement ajouter au polymère greffé obtenu un agent antioxydant, tel que le 2,6-di-tert-butyl-4-méthylphénol. Cet agent anti-oxydant pourra 35 être ajouté avec du solvant tel que le toluène, solvant qui est ensuite évaporé. Ce nouveau procédé de préparation fournit des polymères greffés de pureté plus élevée qui peuvent ainsi être utilisés tels quels sans purification ultérieure. R:A31800\31899 TFE\31899--101207-TEXTE DEPOT.doc 2962440 -9 Ce nouveau procédé de préparation fournit des polymères greffés qui présentent un indice de polydispersité moins élevé, la distribution des masses moléculaires est moins étendue, il y a moins de coupures de chaînes et/ou ramifications de chaînes. Le polymère greffé obtenu selon le procédé décrit ci-dessus 5 présente un indice de polydispersité I = MW/M' inférieur à celui d'un polymère greffé obtenu selon le procédé décrit dans l'art antérieur qui met en oeuvre un amorceur radicalaire et du solvant. Le polymère greffé obtenu selon le procédé décrit ci-dessus présente un indice de polydispersité compris entre 1 et 4, de préférence entre 1,1 et 3, plus préférentiellement entre 1,2 et 2, encore plus préférentiellement entre 1,5 et 1,7. 10 Le polymère greffé selon l'invention est facilement différenciable d'un polymère greffé obtenu en solution, notamment par chromatographie à perméation de gel (GPC). On définit par % molaire, la proportion d'un composé par rapport à l'ensemble des unités de répétition, par exemple styrène et butadiène, dans un copolymère tel 15 qu'un copolymère de styrène et de butadiène. On définit par % massique, la proportion d'un composé par rapport à la masse totale de copolymère greffé. On définit par rendement de greffage, la quantité de dérivé thiol greffé par rapport à la quantité de dérivé thiol introduit. 20 Les rendements du procédé de greffage sont compris entre 10% et 99%, de préférence entre 20% et 90%, plus préférentiellement entre 30% et 80%, encore plus préférentiellement entre 40% et 70%, encore plus préférentiellement entre 50% et 60%. Le bitume utilisable selon l'invention peut être un bitume issu de différentes 25 origines. Le bitume utilisable selon l'invention peut être choisi parmi les bitumes d'origine naturelle, comme ceux contenus dans des gisements de bitume naturel, d'asphalte naturel ou les sables bitumineux. Le bitume utilisable selon l'invention peut aussi être un bitume ou un mélange de bitumes provenant du raffinage du pétrole brut tels que des bitumes de distillation directe ou des bitumes de distillation 30 sous pression réduite ou encore des bitumes soufflés ou semi-soufflés, des résidus de désasphaltage au propane ou au pentane, des résidus de viscoréduction, ces différentes coupes pouvant être prises seules ou en mélange. Les bitumes utilisés peuvent également être des bitumes fluxés par addition de solvants volatils, de fluxants d'origine pétrolière, de fluxants carbochimiques et/ou de fluxants d'origine 35 végétale. On peut aussi utiliser des bitumes synthétiques également appelés bitumes clairs, pigmentables ou colorables. Le bitume peut être un bitume d'origine naphténique ou paraffinique, ou un mélange de ces deux bitumes. R:A31800\31899 TFE\31899--101207-TEXTE DEPOT.doc 2962440 - 10 - Les compositions bitume/polymère comprennent de 0,1 à 30% en masse, par rapport à la masse de composition bitume/polymère, de polymère greffé, de préférence de 0,5 à 20%, plus préférentiellement de 1 à 10%, encore plus préférentiellement de 2 à 5%. 5 Les autres polymères présents éventuellement dans les compositions bitume/polymére sont les polymères classiquement utilisables dans le domaine des compositions bitume/polymère comme par exemple, les copolymères triblocs d'un bloc hydrocarbure monovinyl aromatique et d'un bloc diène conjugué tels que les copolymères triblocs styrène/butadiène/styrène SBS, les copolymères blocs 10 hydrocarbure monovinyl aromatique et d'un bloc diène conjugué multibranchés, tels que les copolymères blocs multibranchés styrène/butadiène (SB)'X, les copolymères d'un bloc hydrocarbure monovinyl aromatique et d'un bloc diène conjugué «random» tels que les copolymères styrène/butadiène rubber SBR, les polybutadiènes, les polyisoprènes, les poudrettes de caoutchouc issues du recyclage 15 des pneumatiques, les caoutchoucs butyle, les polyacrylates, les polyméthacrylates, les polychloroprènes, les polynorbornènes, les polybutènes, les polyisobutènes, les polyoléfines telles que les polyéthylènes, les polypropylènes, les copolymères d'éthylène et d'acétate de vinyle, les copolymères d'éthylène et d'acrylate de méthyle, les copolymères d'éthylène et d'acrylate de butyle, les copolymères 20 d'éthylène et d'anhydride maléique, les copolymères d'éthylène et de métacrylate de glycidyle, les copolymères d'éthylène et d'acrylate de glycidyle, les copolymères d'éthylène et de propène, les terpolymères éthylène/propène/diène (EPDM), les terpolymères acrylonitrile/butadiène/styrène (ABS), les terpolymères éthylène/acrylate ou méthacrylate d'alkyle/acrylate ou méthacrylate de glycidyle et 25 notamment les terpolymères éthylène/acrylate de méthyle/méthacrylate de glycidyle et les terpolymères éthylène /acrylate ou méthacrylate d'alkyle/anhydride maléique et notamment les terpolymères éthylène/acrylate de butyle/anhydride maléique. En complément du bitume et des polymères greffés, d'autres ingrédients optionnels communément utilisés dans les bitumes peuvent être présents. Ces 30 ingrédients pourront être des cires, telles que les cires de polyéthylène, les cires Fischer-Tropsch, des résines, des huiles de nature pétrolière et/ou végétale, des dopes d'adhésivité et/ou des acides tels que l'acide polyphosphorique et leurs dérivés. Les compositions bitume/polymère sont préparées par mélange du polymère greffé et du bitume. Le mélange a lieu à une température comprise entre 100 et 35 200°C, de préférence entre 120°C et 180°C, plus préférentiellement entre 140°C et 160°C, pendant une durée de 30 minutes à 4 heures, de préférence de 1 heure à 2 heures, éventuellement sous agitation. Ce procédé de préparation de compositions bitume/polymère est très simple à mettre en oeuvre puisque le polymère greffé est R:A31800\31899 TFE\31899--101207-TEXTE DEPOT.doc 2962440 -11- obtenu grâce aux deux étapes réactionnelles décrites ci-dessus, sans amorceur extérieur et sans solvant, puis le polymère greffé est ajouté au bitume. Le procédé de préparation des compositions bitume/polymère se caractérise par les deux étapes (i) et (ii) décrites ci-dessous, suivies éventuellement d'une purification du polymère 5 greffé, puis du mélange avec le bitume aux températures et durées indiquées ci-dessus. Les polymères greffés obtenus selon le procédé décrit ci-dessus sont utilisables dans le domaine des bitumes, en application routière et/ou industrielle. Les polymères greffés permettent de formuler des compositions bitumineuses et en 10 particulier des compositions bitume/polymère réticulées, de préférence de manière thermoréversible. La réticulation des compositions bitume/polymère comprenant lesdits polymères greffés peut être mise en évidence en effectuant sur ces compositions bitume/polymère, des tests de traction selon la norme NF EN 13587. Les 15 compositions bitume/polymère réticulées ont une résistance à la traction plus élevée que les compositions bitume/polymère non réticulées. Une résistance à la traction plus élevée se traduit par un allongement à la rupture ou élongation maximale (s max en %) élevée, une contrainte à la rupture ou contrainte à l'élongation maximale (6 s max en MPa) élevée, une énergie 20 conventionnelle à 400% (E 400% en J/cm2) élevée et/ou une énergie totale (E totale en J) élevée. Les compositions bitume/polymère réticulées ont une élongation maximale, selon la norme NF EN 13587, supérieure ou égale à 400%, de préférence supérieure ou égale à 500%, plus préférentiellement supérieure ou égale à 600%, encore plus 25 préférentiellement supérieure ou égale à 700%. Les compositions bitume/polymère réticulées ont une contrainte à l'élongation maximale, selon la norme NF EN 13587, supérieure ou égale à 0,2 MPa, de préférence supérieure ou égale à 0,4 MPa, plus préférentiellement supérieure ou égale à 0,6 MPa, encore plus préférentiellement supérieure ou égale à 1 MPa. 30 Les compositions bitume/polymère réticulées ont une énergie conventionnelle à 400%, selon la norme NF EN 13587, supérieure ou égale à 3 J/cm2, de préférence supérieure ou égale à 5 J/cm2, plus préférentiellement supérieure ou égale à 10 J/cm2, encore plus préférentiellement supérieure ou égale à 15 J/cm2. Les compositions bitume/polymère réticulées ont une énergie totale, selon la 35 norme NF EN 13587, supérieure ou égale à 1 J, de préférence supérieure ou égale à 2 J, plus préférentiellement supérieure ou égale à 4 J, encore plus préférentiellement supérieure ou égale à 5 J. R:A31800\31899 TFE\31899--101207-TEXTE DEPOT.doc 2962440 - 12 - La société demanderesse s'est aperçue que l'on pouvait obtenir des compositions bitume/polymère réticulées grâce aux polymères greffés obtenus par ledit procédé. Cet effet étant particulièrement prononcé lorsque le polymère greffé est synthétisé à partir d'un copolymère à base de motifs diène conjugué et de motifs 5 hydrocarbure monovinyl aromatique qui possède une teneur en motifs à doubles liaisons 1-2 issus du diène conjugué supérieure ou égale à 5% en masse, par rapport à la masse totale des motifs diène conjugué, de préférence entre 5% et 50% en masse, plus préférentiellement entre 10% et 40%, encore plus préférentiellement entre 15% et 30%, encore plus préférentiellement entre 20% et 25%, encore plus 10 préférentiellement entre 18% et 23%. De plus, les compositions bitume/polymère sont réticulées de manière thermoréversible, ceci ce traduit par des viscosités plus faibles pour les compositions bitume/polymère selon l'invention. Les compositions bitume/polymère comprenant les polymères greffés peuvent être destinés à la fabrication d'enrobés, d'enduits superficiels (applications 15 routières) ou de membranes, chapes d'étanchéité (applications industrielles). L'enrobé bitumineux comprend de 1 à 10 % en masse de composition bitume/polymère, par rapport à la masse totale de l'enrobé, de préférence de 4 à 8% en masse. L'utilisation de polymères greffés dans les compositions bitume/polymère, 20 lors de la fabrication d'un enrobé, permet de diminuer les températures de fabrication ou d'enrobage, de répandage et de compactage par rapport aux températures utilisées habituellement, et ce grâce à une réticulation thermoréversible. EXEMPLES 25 On prépare des polymères greffés et des compositions bitume/polymère à partir de : - bitume de pénétrabilité égale à 53 1/10 mm selon la norme EN 1426, - copolymère diséquencé styrène/butadiène SB° à charnière statistique ayant une masse MW égale à 120 000 g.mol-1, une masse Mn égale à 115 000 g.mol-1, une 30 quantité en masse de styrène de 23%, par rapport à la masse du copolymère, dont 18% sous forme de bloc et une quantité en masse de butadiène de 77%, par rapport à la masse du copolymère, la quantité en masse de motifs à double liaison 1-2 issus du butadiène étant de 7% par rapport à la quantité en masse de butadiène, - copolymère diséquencé styrène/butadiène SB1 à charnière statistique ayant une 35 masse MW égale 130 000 g.mol-1, une masse Mn égale 125 000 g.mol-1, une quantité de styrène en masse, par rapport à la masse du copolymère, de 30% dont 19% sous forme de bloc et une quantité en masse de butadiène de 70%, par rapport à la masse R:A31800\31899 TFE\31899--101207-TEXTE DEPOT.doc 2962440 - 13 - du copolymère, la quantité de motifs à double liaison 1-2 issus du butadiène étant de 15% par rapport à la quantité en masse de butadiène, - dérivé thiol de formule C18H37-SH. Polymère greffé PG1 (témoin) 5 Dans un ballon tricol de 250 ml équipé d'un réfrigérant et d'une arrivée d'azote, on introduit 100 ml de toluène, le solvant est dégazé pendant 30 minutes sous barbotage d'azote. On introduit ensuite 4 g de copolymère SB1 (5,19x10.2 mol de butadiène dont 1,10x10.2 mol de butadiène 1-2) et on le laisse se solubiliser sous agitation de type magnétique à 400 tours/min pendant une heure. On introduit ensuite 10 3,17 g de dérivé thiol (1,10x10.2 mol) puis 18,1 mg (1,10x10-4 mol) d'amorceur radicalaire azobisisobutyronitrile (AIBN). La solution est portée à 90°C, toujours sous atmosphère inerte pendant 3h30. A la fin de la réaction, on éteint le chauffage en enlevant le ballon du bain d'huile et l'azote et on laisse refroidir à température ambiante, après avoir ajouté dans le milieu réactionnel 4 mg de BHT (2,6-di-tert- 15 butyl-4-méthylphénol). Polymère greffé PG2 (témoin) On procède de la même façon que pour le polymère greffé PG1 en effectuant une étape ultérieure de purification. On précipite 100 ml de solution dans 800 ml de méthanol. Le précipité est récupéré par filtration et resolubilisé dans 25 ml de toluène 20 pour effectuer l'ajout de l'antioxydant (4 mg de BHT). La solution est ensuite versée dans un moule en téflon et laissée évaporer sous la hotte pendant 48h. Polymère greffé PG3 (selon l'invention) Dans un réacteur de 250 ml équipé d'une agitation mécanique, d'une entrée et d'une sortie d'azote, on introduit 15,8 g de dérivé thiol (5,52x10-2 mol) ainsi que 20g 25 de copolymère SB1 (2,59x10-1 mol de butadiène dont 5,52x10-2 mol de butadiène 1-2). On agite le mélange à 50 tours/min pendant 4h à 40°C sous atmosphère inerte. On augmente la température à 100°C. On agite le mélange à 50 tours/min pendant 24h sous atmosphère inerte. On arrête l'agitation et on refroidit le mélange à température ambiante sous atmosphère inerte. On ajoute du toluène dans le réacteur de façon à 30 obtenir une solution à 4% massique et on introduit l'antioxydant BHT à 1/1000 % en masse par rapport au copolymère. On verse la solution dans un moule en téflon, puis on laisse le solvant s'évaporer à température ambiante. Polymère greffé PG4 (selon l'invention) On procède de la même façon que pour le polymère greffé PG3 en effectuant 35 une étape ultérieure de purification. Une fois les 2 étapes réactionnelles effectuées, on arrête l'agitation et on refroidit le mélange à température ambiante sous atmosphère inerte. On précipite 100 ml de la solution dans 800 ml de méthanol. On récupère le copolymère greffé et on le fait sécher 1h à température ambiante. On R:A31800\31899 TFE\31899--101207-TEXTE DEPOT.doc 2962440 - 14 - dissout le copolymère dans du toluène puis on ajoute le BHT. On verse la solution dans un moule en téflon, puis on laisse le solvant s'évaporer à température ambiante. Les résultats sont regroupés dans le tableau I ci-dessous. Tableau I Copolymère SB1 PG1 PG2 PG3 PG4 M' (kg/mol) 125 165 140 85 87 MW (kg/mol) 130 320 320 130 140 I = MW/M' 1,04 1,94 2,28 1,53 1,61 % molaire Clé - - 6,8 - 12,3 % massique Clé - - 23,6 - 35,9 Rendement de greffage - - 39,0 - 71,0 5 On constate que le rendement de greffage est plus élevé lorsqu'on utilise le procédé selon l'invention, plutôt que le procédé en solution de l'art antérieur. On constate aussi que les indices de polydispersité des polymères greffés évoluent beaucoup plus lorsque les polymères greffés sont synthétisés en solution comme c'est le cas dans l'art antérieur. Les indices de polydispersité des polymères 10 greffés synthétisés d'après le procédé selon l'invention sans solvant et sans amorceur radicalaire sont inférieurs à ceux des polymères greffés synthétisés en solution. Le procédé selon l'invention a donc l'avantage d'être plus simple à mettre en oeuvre et de donner des rendements plus élevés. De plus il fournit des polymères greffés de polydispersité plus faible. 15 On prépare ensuite des compositions bitume/polymère à partir des polymères greffés obtenus ci-dessus et du bitume décrit ci-dessus. Composition bitume/polymère témoin To On prépare une composition bitume/polymère témoin To dans laquelle la composition bitume/polymère est réticulée au soufre (vulcanisation). 20 Dans un réacteur maintenu à 185°C et sous agitation à 300 tours/min, on introduit 94,87% en masse de bitume et 5% en masse du copolymère SBo. Le contenu du réacteur est ensuite maintenu à 185°C sous agitation à 300 tours/min pendant 4 heures. On introduit ensuite dans le réacteur 0,13 % en masse de soufre en fleur, par rapport à la masse de la composition bitume/polymère. Le contenu du 25 réacteur est maintenu à 185°C sous agitation à 300 tours/min pendant 2 heures. R:A31800\31899 TFE\31899--101207-TEXTE DEPOT.doc 2962440 - 15 - Composition bitume/polymère témoin T1 On prépare une composition bitume/polymère témoin T1 dans laquelle la composition bitume/polymère est réticulée à l'aide d'un polymère greffé témoin PG1 obtenu en solution. 5 Dans un réacteur maintenu à 185°C et sous agitation à 300 tours/min, on introduit 93,17% en masse de bitume et 6,83% en masse du polymère greffé PG1. Le contenu du réacteur est ensuite maintenu à 185°C sous agitation à 300 tours/min pendant 4 heures. Composition bitume/polymère témoin T2 10 On prépare une composition bitume/polymère témoin T2 dans laquelle la composition bitume/polymère est réticulée à l'aide d'un polymère greffé témoin PG2 obtenu en solution. Dans un réacteur maintenu à 185°C et sous agitation à 300 tours/min, on introduit 95% en masse de bitume et 5% en masse du polymère greffé PG2. Le 15 contenu du réacteur est ensuite maintenu à 185°C sous agitation à 300 tours/min pendant 4 heures. Composition bitume/polymère selon l'invention C3 On prépare une composition bitume/polymère selon l'invention C3 dans laquelle la composition bitume/polymère est réticulée à l'aide d'un polymère greffé 20 selon l'invention PG3. Dans un réacteur maintenu à 185°C et sous agitation à 300 tours/min, on introduit 94,23% en masse de bitume et 5,73% en masse du polymère greffé PG3. Le contenu du réacteur est ensuite maintenu à 185°C sous agitation à 300 tours/min pendant 4 heures. 25 Composition bitume/polymère selon l'invention C4 On prépare une composition bitume/polymère selon l'invention C4 dans laquelle la composition bitume/polymère est réticulée à l'aide d'un polymère greffé selon l'invention PG4. Dans un réacteur maintenu à 185°C et sous agitation à 300 tours/min, on 30 introduit 95% en masse de bitume et 5% en masse du polymère greffé PG4. Le contenu du réacteur est ensuite maintenu à 185°C sous agitation à 300 tours/min pendant 4 heures. Les résultats sont regroupés dans le Tableau 2 ci-dessous. R:A31800\31899 TFE\31899--101207-TEXTE DEPOT.doc 2962440 -16- Tableau 2 To T1 T2 C3 C4 P25 (1/10 mm) (1) 36 73 49 59 50 TBA (°C) (2) 64,2 64,4 69,9 51,6 54,4 Ip (3) 1,0 2,9 2,8 - 0,4 -0,2 6 seuil (MPa) (4) 1,33 1,11 1,62 1,26 1,35 6 s max (MPa) (4) 0,6 0,28 0,47 0,20 0,27 E seuil (%) (4) 13,6 12,44 11,02 11,52 10,93 E max (%) (4) 700 700 700 641 700 E 400% (J/cm) (4) 12 8,20 12,13 9,19 9,92 E totale (J) (4) 2,45 1,42 2,24 1,64 1,80 Viscosité 80°C (Pa.$) (5) 65,00 33,00 55,00 31,00 27,00 Viscosité 100°C (Pa.$) (5) 17,49 9,75 13,70 8,25 9,15 Viscosité 120°C (Pa.$) (5) 4,80 2,61 3,63 2,15 2,30 Viscosité 140°C (Pa.$) (5) 1,61 0,93 1,20 0,78 0,81 Viscosité 160°C (Pa.$) (5) 0,69 0,42 0,52 0,35 0,36 Viscosité 180°C (Pa.$) (5) 0,34 0,22 0,26 0,18 0,19 Viscosité 200°C (Pa.$) (5) 0,20 0,13 0,16 0,11 0,11 (' pénétrabilité à 25°C notée P25 (1/10 mm) mesurée selon la norme EN 1426, (2) température Bille et Anneau notée TBA (°C) mesurée selon la norme EN 1427 (3) indice de Pfeiffer noté IP défini par la formule suivante : 1952 - 500 x log(P25 ) - 20 x TBA IP = 50 x log(P25) - TBA -120 (4) contrainte seuil notée 6 seuil (MPa), contrainte à l'élongation maximale notée 6 s max (MPa), élongation seuil notées seuil (%), élongation maximale notées max (%, 10 énergie conventionnelle d'élongation à 400% notée E 400% (J/cm2), énergie totale notée E totale (J), mesurées selon la norme NF EN 13587, l'essai de traction étant réalisé à 5°C avec une vitesse d'étirement de 500 mm/minute, (5) viscosités à différentes températures (Pa.$) mesurées selon la norme NF EN 13702-1. 15 Les résultats de ce tableau montrent que les viscosités de 80°C à 200°C des compositions bitume/polymère selon l'invention C3 et C4, sont toujours inférieures à celles de la composition témoin To. Les compositions bitume/polymère selon l'invention C3 et C4 sont donc moins visqueuses qu'une composition bitume/polymère réticulé au soufre. De faibles viscosités aux températures de mise 20 en oeuvre sont donc atteintes grâce aux compositions bitume/polymère selon R:A31800\31899 TFE\31899--101207-TEXTE DEPOT.doc 5 2962440 - 17 - l'invention. Des réductions de l'ordre de 20°C sont obtenues grâce aux compositions bitume/polymère selon l'invention. Il sera possible de fabriquer à des températures plus basses, des enrobés à partir des compositions bitume/polymère selon l'invention. 5 De plus, on constate que les propriétés élastiques des compositions bitume/polymère selon l'invention sont très satisfaisantes et très proches de celles de la composition témoin To. Aux températures d'usage, les compositions bitume/polymère selon l'invention C3 et C4 sont donc élastiques (tout comme les compositions témoins To, T1 et T2), tout en présentant une viscosité réduite aux 10 températures de mise en oeuvre par rapport aux compositions témoins To, T1 et T2 qui elles sont beaucoup plus visqueuses. R:A31800\31899 TFE\31899--101207-TEXTE DEPOT.doc REVENDICATIONS1. Procédé de préparation de polymères greffés en l'absence de solvant et de source radicalaire comprenant les étapes suivantes : (i) on met en contact un dérivé thiol et un polymère à base de motifs diène conjugué à une température comprise entre 20°C et 120°C, pendant une durée de 10 minutes à 24 heures, puis (ii) on porte le mélange à une température comprise entre 80°C et 200°C pendant une durée de 10 minutes à 48 heures. 2. Procédé de préparation selon la revendication 1 dans lequel la température de l'étape (i) est comprise entre 30°C et 110°C, de préférence entre 40°C et 100°C, plus préférentiellement entre 50°C et 90°C, encore plus préférentiellement entre 60°C et 80°C. 3. Procédé de préparation selon la revendication 1 ou 2 dans lequel la durée de l'étape (i) est comprise entre 30 minutes et 12 heures, de préférence entre 1 heure et 10 heures, plus préférentiellement entre 2 heures et 8 heures, encore plus préférentiellement entre 4 heures et 6 heures. 4. Procédé de préparation selon la revendication 1, 2 ou 3 dans lequel la température de l'étape (ii) est comprise entre 100°C et 160°C, de préférence entre 120°C et 140°C. 5. Procédé de préparation selon l'une quelconque des revendications 1 à 4 dans lequel la durée de l'étape (ii) est comprise entre 30 minutes et 24 heures, de préférence entre 1 heure et 12 heures, plus préférentiellement entre 2 heures et 10 heures, encore plus préférentiellement entre 4 heures et 8 heures. 6. Procédé de préparation selon l'une quelconque des revendications 1 à 5 dans lequel une étape ultérieure de purification est mise en oeuvre. 7. Procédé de préparation selon l'une quelconque des revendications 1 à 6 dans lequel les étapes (i) et/ou (ii) sont effectuées sous agitation. 8. Procédé de préparation selon l'une quelconque des revendications 1 à 7 dans lequel le dérivé thiol a pour formule générale C'H2'+1-SH avec n un entier compris entre 12 et 110, de préférence entre 18 et 90, plus préférentiellement entre 22 et 80, encore plus préférentiellement entre 40 et 70. 9. Procédé de préparation selon l'une quelconque des revendications 1 à 8 dans lequel le polymère est un copolymère à base de motifs diène conjugué et de motifs hydrocarbure monovinyl aromatique. 10. Procédé de préparation selon l'une quelconque des revendications 1 à 9 dans lequel le diène conjugué est choisi parmi le butadiène, le 2-méthyl-1,3-butadiène (isoprène), le 2,3-diméthyl-1,3-butadiène, le 1,3-pentadiène et le 1,2-hexadiène, R:A31800\31899 TFE\31899--101207-TEXTE DEPOT.doc 2962440 - 19 - chloroprène, butadiène carboxylé, isoprène carboxylé, et leurs mélanges, en particulier le butadiène. 11. Procédé de préparation selon l'une quelconque des revendications 1 à 10 dans lequel le polymère à base de motifs diène conjugué possède une teneur en motifs 5 à doubles liaisons 1-2 issus du diène conjugué entre 5% et 50% en masse, par rapport à la masse totale des motifs diène conjugué, de préférence entre 10% et 40%, plus préférentiellement entre 15% et 30%, encore plus préférentiellement entre 20% et 25%, encore plus préférentiellement entre 18% et 23%. 12. Procédé de préparation selon l'une quelconque des revendications 1 à 11 dans 10 lequel le rapport molaire entre la quantité de dérivé thiol et la quantité de motifs à doubles liaisons 1-2 issus du diène conjugué est compris entre 0,01 et 5, de préférence entre 0,05 et 4, plus préférentiellement entre 0,1 et 2, encore plus préférentiellement entre 0,5 et 1,5, encore plus préférentiellement entre 0,8 et 1. 13. Procédé de préparation selon l'une quelconque des revendications 9 à 12 dans 15 lequel l'hydrocarbure monovinyl aromatique est choisi parmi le styrène, l'ométhyl styrène, le p-méthyl styrène, le p-tert-butylstyrène, le 2,3 diméthylstyrène, l'a-méthyl styrène, le vinyl naphtalène, le vinyl toluène, le vinyl xylène, et leurs mélanges, en particulier le styrène. 14. Polymère greffé susceptible d'être obtenu par le procédé selon l'une quelconque 20 des revendications 1 à 13. 15. Polymère greffé selon la revendication 14 ayant un indice de polydispersité compris entre 1 et 4, de préférence entre 1,1 et 3, plus préférentiellement entre 1,2 et 2, encore plus préférentiellement entre 1,5 et 1,7. 16. Composition bitume/polymère comprenant au moins un bitume et au moins un 25 polymère greffé susceptible d'être obtenu par le procédé selon l'une quelconque des revendications 1 à 13. 17. Composition bitume/polymère selon la revendication 16 comprenant de 0,1% à 30% en masse de polymère greffé par rapport à la masse de la composition bitume/polymère, de préférence entre 0,5% et 20%, plus préférentiellement entre 30 1% et 10%, encore plus préférentiellement entre 2% et 5%. 18. Procédé de préparation d'une composition bitume/polymère selon la revendication 16 ou 17 dans lequel on mélange à une température comprise entre 100°C et 200°C, de préférence entre 120°C et 180°C, plus préférentiellement entre 140°C et 160°C, jusqu'à l'obtention d'une composition bitume/polymère 35 finale réticulée, au moins un bitume et au moins un polymère greffé susceptible d'être obtenu par le procédé selon l'une quelconque des revendications 1 à 13. 19. Utilisation d'au moins un polymère greffé susceptible d'être obtenu par le procédé selon l'une quelconque des revendications 1 à 13 pour préparer une R:A31800\31899 TFE\31899--101207-TEXTE DEPOT.doc 2962440 - 20 - composition bitume/polymère réticulée, de préférence de manière thermoréversible. 20. Enrobé bitumineux comprenant des granulats et une composition bitume/polymère selon la revendication 16 ou 17. R:A31800\31899 TFE\31899--101207-TEXTE DEPOT.doc